ОСНОВНОЙ ОБМЕН ДЛЯ УЛУЧШЕНИЯ ОКИСЛИТЕЛЬНО-ВОССТАНОВИТЕЛЬНЫХ МАТЕРИАЛОВ ДЛЯ ХРАНЕНИЯ КИСЛОРОДА В СПОСОБАХ ПРИМЕНЕНИЯ, ВКЛЮЧАЮЩИХ РЕГУЛИРОВАНИЕ ЗАГРЯЗНЯЮЩИХ ВЫБРОСОВ

3
+
+
1. Способ получения каталитических материалов, содержащих высокодиспергированные атомы металла или ионы металла, выбранные из группы, включающей переходный металл, щелочной металл, щелочноземельный металл и металл IIIb группы, основанный на контактировании материала носителя на основе оксида металла, который содержит оксид церия, с раствором-предшественником, содержащим растворенные катионы, в условиях высокого рН/низкого содержания иона гидроксония (НО)/низкого содержания протона (Н), причем под высоким значением рН понимают рН, составляющий от примерно 8,0 до примерно 9,5, после чего такой подвергнутый ионному обмену/промотированный церийсодержащий оксид сушат и прокаливают с целью удаления всего растворителя и перевода катионов в высокодиспергированные ансамбли или кластеры металла или оксида металла,
2. Способ по п.1, в котором применяемый раствор катиона содержит аммонийный комплекс катионов металла.
3. Способ по п.1, в котором раствор катиона содержит органический аминовый комплекс катионов металла.
4. Способ по п.1, в котором раствор катионов содержит гидроксидное соединение катионов металлов.
5. Способ по одному или более из предшествующих пунктов, в котором материал прокаливают при температурах, превышающих 350°С, с целью перевода металлического предшественника в конечное состояние диспергированного металла/оксида металла.
6. Способ по одному или более из предшествующих пп.1-4, в котором концентрация частиц металла, вводимых таким образом, составляет от примерно 0,01 до примерно 10 мас.%.
7. Способ по п.1, в котором оксид церия представляет собой твердый раствор оксида церия и оксида циркония (оксид Ce-Zr).
8. Способ по п.7, в котором оксид Ce-Zr представляет собой, по существу, чистую фазу твердого раствора, обладающего ионной проводимостью кислорода и включающего:
а) до примерно 95% циркония;
б) до примерно 95% церия;
в) до примерно 20% стабилизатора, выбранного из группы, включающей редкоземельные металлы, иттрий и комбинации перечисленного, включающие, по меньшей мере, один из стабилизаторов.
9. Материал, полученный способом по одному или более из предшествующих пунктов, в котором носитель содержит металл с высокой степенью диспергирования, так, что фазовый анализ методом РФА свидетельствует о том, что промотированный материал сохраняет, по меньшей мере, 95% кубической флюоритной фазы после гидротермального окислительного состаривания при 1100°С и проявляет повышенную ионную проводимость кислорода при низкой температуре, что определяется с помощью обычного метода термопрограммируемого восстановления (ТПВ), по сравнению с немодифицированным носителем, степень модифицирования связана с типом и концентрацией металлического модификатора, но должна снижать температуру максимума сигнала ТПВ на значение от примерно 50 до примерно 500°С, по сравнению с исходным материалом.
10. Материал, полученный способом по одному или более из предшествующих пунктов, в котором носитель содержит металл с высокой степенью дисперсности, так, что фазовый анализ методом РФА свидетельствует о том, что модифицированный материал сохраняет, по меньшей мере, 95% кубической флюоритной фазы после гидротермального окислительного состаривания при 1100°С, причем модифицирование окислительно-восстановительной способности, определяемое с помощью ТПВ, по существу, сохраняется после гидротермального окислительного состаривания при 1100°С.
11. Материал, полученный способом по одному или более из предшествующих пп. с 1 по 8, в котором концентрация частиц металла, вводимого таким образом, составляет от 0,1 до примерно 2,5 мас.%.
12. Материал по п.11, содержащий металл при высокой степени дисперсности, так, что фазовый анализ с помощью обычного метода РФА свидетельствует о наличии, по существу, чистой кубической флюоритной фазы (более 95%), причем фаза модификатора на основе оксида металла, в соответствии с анализом, составляет менее 5%, а размер частиц модификатора на основе оксида металла, определенный методом уширения линий/по уравнению Шерера, составляет от примерно 30 до примерно 100Å.
13. Материал по одному или более из предшествующих пп.11 и/или 12, содержащий металл при высокой степени дисперсности, так, что фазовый анализ методом РФА свидетельствует о том, что в модифицированном материале сохраняется, по меньшей мере, 95% кубической флюоритной фазы после гидротемального окислительного состаривания при 1100°С.